(57)【要約】【課題】バイオマス由来の樹脂を原料とする接着剤であって、熱融着性だけでなく、耐久性に優れた接着剤を提供すること。並びにかかる接着剤を用いて得られるペット用排泄物処理剤提供すること。【解決手段】樹脂を含む接着剤であって、該樹脂が、フラン環を有するジカルボン酸化合物を含むジカルボン酸成分とジオール及び／又はジアミンとを縮合して得られる樹脂であり、該ジカルボン酸成分中のフラン環を有するジカルボン酸化合物の量が９０モル％を超える樹脂であり、該樹脂の融点が５０℃以上、２００℃以下である、接着剤。該接着剤と木質材料の粉砕物とを、前記接着剤中の樹脂の融点以上の温度で押出し成型して得られる、ペット用排泄物処理剤。並びに該樹脂を用いて接着する接着方法。【選択図】なし【特許請求の範囲】
【請求項１】
樹脂を含む接着剤であって、
該樹脂が、フラン環を有するジカルボン酸化合物を含むジカルボン酸成分とジオール及び／又はジアミンとを縮合して得られる樹脂であり、該ジカルボン酸成分中のフラン環を有するジカルボン酸化合物の量が９０モル％を超える樹脂であり、該樹脂の融点が５０℃以上、２００℃以下である、接着剤。
【請求項２】
樹脂が、下記一般式（１）又は（２）：
【化１】
2015120839.tif 000008
（式中、Ａは置換されていてもよい２価の脂肪族炭化水素基を示す。）で示される構成単位を含む、請求項１に記載の接着剤。
【請求項３】
前記Ａが炭素数２以上、１８以下のアルキレン基である、請求項２に記載の接着剤。
【請求項４】
樹脂１００質量部に対して２０質量部以上、２００質量部以下の可塑剤をさらに含む、請求項１〜３いずれか１項に記載の接着剤。
【請求項５】
可塑剤が（ポリ）オキシアルキレン基又は炭素数２〜６のアルキレン基を有するエステル化合物である、請求項４に記載の接着剤。
【請求項６】
可塑剤が、下記のエステル化合物（Ａ）、エステル化合物（Ｂ）及びエステル化合物（Ｃ）からなる群より選択される１種以上である、請求項４又は５に記載の接着剤：
化合物（Ａ）：分子中に２個以上のエステル基を有するエステル化合物であって、該エステル化合物を構成するアルコール成分の少なくとも１種が水酸基１個当たり炭素数２〜３のアルキレンオキサイドを平均０．５〜５モル付加したアルコールであるエステル化合物、
化合物（Ｂ）：式(I)：
Ｒ1Ｏ−ＣＯ−Ｒ2−ＣＯ−〔（ＯＲ3）mＯ−ＣＯ−Ｒ2−ＣＯ−〕nＯＲ1      (I)
（式中、Ｒ1は炭素数が１〜４のアルキル基、Ｒ2は炭素数が２〜４のアルキレン基、Ｒ3は炭素数が２〜６のアルキレン基であり、ｍは１〜６の数、ｎは１〜１２の数を示す。全てのＲ1は同一でも異なっていてもよく、全てのＲ2は同一でも異なっていてもよく、全てのＲ3は同一でも異なっていてもよい。）で示されるエステル化合物、
化合物（Ｃ）：式(II)：
【化２】
2015120839.tif 000009
（式中、Ｒ4、Ｒ5及びＲ6はそれぞれ独立して炭素数１〜４のアルキル基を示し、Ａ1、Ａ2及びＡ3はそれぞれ独立して炭素数２又は３のアルキレン基を示し、ｘ、ｙ及びｚはそれぞれ独立してオキシアルキレン基の平均付加モル数を示す正の数であって、ｘ＋ｙ＋ｚが３を超え１２以下を満足する数である。）で示されるエステル化合物。
【請求項７】
樹脂のメルトフローレートが０．１ｇ／ｍｉｎ以上、８０ｇ／ｍｉｎ以下である、請求項１〜６いずれか１項に記載の接着剤。
【請求項８】
木質材料用である、請求項１〜７いずれか１項に記載の接着剤。
【請求項９】
請求項１〜８いずれか１項に記載の接着剤と木質材料の粉砕物とを、前記接着剤中の樹脂の融点以上の温度で押出し成型して得られる、ペット用排泄物処理剤。
【請求項１０】
フラン環を有するジカルボン酸化合物を含むジカルボン酸成分とジオール及び／又はジアミンとを縮合して得られる、該ジカルボン酸成分中のフラン環を有するジカルボン酸化合物の量が９０モル％を超える樹脂であって、該樹脂の融点が５０℃以上、２００℃以下である樹脂を用いて、接着する接着方法。
【請求項１１】
木質材料の粉砕物を接着する、請求項１０に記載の接着方法。
【発明の詳細な説明】
【技術分野】
【０００１】
本発明は熱融着性及び耐久性に優れた接着剤に関する。さらに本発明はペット用排泄物処理剤に関する。さらに本発明は接着方法に関する。
【背景技術】
【０００２】
近年、環境に配慮した材料として、バイオマス由来の原料を用いた樹脂や生分解性を有する樹脂が開発され、実用化されている。特許文献１には、バイオマスを原料に用いて耐熱性、機械物性、耐候性に優れた、十分な分子量を有する熱可塑性樹脂を提供することを課題として、フラン構造を有し、還元粘度（ηｓｐ／Ｃ）が０．４８ｄＬ／ｇ以上、末端酸価が２００μｅｑ／ｇ未満であることを特徴とする熱可塑性樹脂が開示されている。
【０００３】
特許文献２には、少なくとも１つのジオール、少なくとも１つの脂肪族ジカルボン酸及び少なくとも２つの多官能芳香族酸類から由来する単位を含む、前記多官能芳香族酸類から由来することを特徴とする生分解性脂肪族−芳香族ポリエステルが開示されている。
【０００４】
特許文献３には、植物由来の素材の粉砕物を主構成基材としたペット用排泄物処理材であって、１）植物由来の素材の粉砕物を７０〜９８．９９質量％、２）合成樹脂を１〜２０質量％、及び３）テクトケイ酸塩を０．０１〜５質量％含むペット用排泄物処理材が記載されている。
【先行技術文献】
【特許文献】
【０００５】
【特許文献１】特開２００８−２９１２４３号公報
【特許文献２】特表２０１３−５１０２１３号公報
【特許文献３】特開２００６−３４５８３０号公報
【発明の概要】
【発明が解決しようとする課題】
【０００６】
しかしながら、バイオマス由来のポリエステル系樹脂として、例えばポリ乳酸(PLA)を用いて製造された接着剤は、耐久性、例えば耐加水分解性が劣っていた。そのため、耐加水分解性が要求されるケース、例えば特許文献３等の猫砂等のペット用排泄物処理剤を製造するための接着剤としては、このような接着剤は利用しにくいものであった。
【０００７】
また、特許文献２では、樹脂を粘着剤に用いても良いとの記載はあるものの、ペット用排泄物処理剤用の接着剤として該樹脂を用いた場合、耐久性に劣るものであった。
【０００８】
従って、本発明の課題は、バイオマス由来の樹脂を原料とする接着剤であって、熱融着性だけでなく、耐久性に優れた接着剤を提供することにある。さらに本発明の課題は、かかる接着剤を用いて得られるペット用排泄物処理剤提供することにある。
【課題を解決するための手段】
【０００９】
即ち、本発明の要旨は、
〔１〕樹脂を含む接着剤であって、
該樹脂が、フラン環を有するジカルボン酸化合物を含むジカルボン酸成分とジオール及び／又はジアミンとを縮合して得られる樹脂であり、該ジカルボン酸成分中のフラン環を有するジカルボン酸化合物の量が９０モル％を超える樹脂であり、該樹脂の融点が５０℃以上、２００℃以下である、接着剤；
〔２〕前記〔１〕に記載の接着剤と木質材料の粉砕物とを、前記接着剤中の樹脂の融点以上の温度で押出し成型して得られる、ペット用排泄物処理剤；並びに
〔３〕フラン環を有するジカルボン酸化合物を含むジカルボン酸成分とジオール及び／又はジアミンとを縮合して得られる、該ジカルボン酸成分中のフラン環を有するジカルボン酸化合物の量が９０モル％を超える樹脂であって、該樹脂の融点が５０℃以上、２００℃以下である樹脂を用いて、接着する接着方法；に関する。
【発明の効果】
【００１０】
本発明の接着剤は、熱融着性だけでなく、耐久性に優れた効果を発揮する。
【発明を実施するための形態】
【００１１】
本発明では、ジカルボン酸成分中、９０モル％超えるフランジカルボン酸化合物を用いることにより、熱融着性だけでなく、意外にも耐久性に優れた樹脂が得られることが分かった。かかる作用は、ベンゼン環の樹脂と異なって、フラン環の樹脂は極性が高いため、対象とする剤に接着しやすく、また、フラン環が保存後の耐加水分解性にも優れることによるものと考えられる。
【００１２】
特許文献２に開示の樹脂においても、樹脂を構成する酸成分としてフランジカルボン酸が使用されているが、フランジカルボン酸の量が少ないために、十分な耐久性が発揮されなかったものと考えられる。
【００１３】
本発明は、樹脂を含む接着剤であって、
該樹脂が、フラン環を有するジカルボン酸化合物を含むジカルボン酸成分とジオール及び／又はジアミンとを縮合して得られる樹脂であり、該ジカルボン酸成分中のフラン環を有するジカルボン酸化合物の量が９０モル％を超える樹脂であり、該樹脂の融点が５０℃以上、２００℃以下である、接着剤である。
【００１４】
本発明における樹脂としては、フラン環を有するジカルボン酸化合物を含むジカルボン酸成分とジオール及び／又はジアミンとを縮合して得られる樹脂であれば特に限定されないが、本発明において使用される具体的な樹脂としては、ポリエステル、ポリアミド、ポリエステルカーボネート等の縮合系ポリマー等が挙げられ、中でもポリエステル、ポリアミドが好適な樹脂である。
【００１５】
以下、本発明の樹脂の製造に用いられる各成分について説明する。
【００１６】
〔ジカルボン酸成分（以下、単に酸成分ともいう）〕
樹脂の原料となるジカルボン酸成分中、フラン環を有するジカルボン酸化合物の量は、接着剤の耐久性の観点から、９０モル％を超え、好ましくは９３モル％以上、より好ましくは９５モル％以上、更に好ましくは９８モル％以上、よりさらに好ましくは９９モル％以上、実質的に１００％がよりさらに好ましい。
【００１７】
フラン環を有するジカルボン酸化合物は、石油由来原料であってもバイオマス由来の原料であっても良いが、バイオマス由来の原料を用いる方が好ましい。なお、本発明でいう成分とは、原料と同義である。
【００１８】
フラン環を有するジカルボン酸化合物としては、例えば、フラン-2,5-ジカルボン酸（２，５−フランジカルボン酸ともいう）、フラン-2,4-ジカルボン酸、フラン-2,3-ジカルボン酸、フラン-3,4-ジカルボン酸等のフランジカルボン酸化合物が挙げられ、得られる接着剤の熱融着性と耐久性との観点からフラン-2,5-ジカルボン酸が好ましい。
【００１９】
フラン環を有するジカルボン酸化合物としては１成分のみを使用しても良く、複数の成分を併用しても良い。なお、本明細書中、「カルボン酸化合物」とは、カルボン酸だけでなく、該カルボン酸と炭素数１〜３のアルコールとのエステルや、該カルボン酸の酸無水物を包含する。
【００２０】
酸成分には、本発明の効果を損なわない限り、フラン環を有するジカルボン酸化合物以外のカルボン酸化合物を含んでも良い。このようなカルボン酸化合物としては、脂肪族ジカルボン酸化合物等が挙げられる。脂肪族ジカルボン酸化合物は、得られる樹脂の熱融着性の観点から直鎖の脂肪族ジカルボン酸がより好ましい。脂肪族ジカルボン酸化合物としては、１成分のみを使用しても良く、複数の成分を併用しても良い。
【００２１】
脂肪族ジカルボン酸化合物としては、熱融着性の観点から、好ましくは炭素数２以上、より好ましくは６以上であり、耐久性の観点から、好ましくは１２以下、より好ましくは１０以下である脂肪族ジカルボン酸化合物が挙げられる。具体的には、シュウ酸、マロン酸、マレイン酸、フマル酸、シトラコン酸、イタコン酸、グルタコン酸、コハク酸、アジピン酸、セバシン酸、アゼライン酸や、これらの酸無水物、（炭素数１〜３の）アルキルエステル等が挙げられる。
【００２２】
脂肪族ジカルボン酸化合物は、製造される接着剤の耐久性の観点から、ジカルボン酸成分中、好ましくは１０モル％未満、より好ましくは7モル％以下、更に好ましくは５モル％以下、より更に好ましくは２モル％以下、より更に好ましくは１モル％以下、より更に好ましくは０モル％である。
【００２３】
他の酸成分としては、テレフタル酸等の芳香族ジカルボン酸化合物が挙げられる。これらの芳香族カルボン酸化合物は、熱融着性の観点から、酸成分中、好ましくは５モル％以下、より好ましくは１モル％以下、よりさらに好ましくは０モル％である。
【００２４】
また、ジカルボン酸に包含されない酸、例えばトリメリット酸等の芳香族トリカルボン酸化合物を、ジカルボン酸と一緒に用いてもよい。芳香族トリカルボン酸化合物は、熱融着性の観点から、ジカルボン酸成分１００モル％に対して、２０モル％以下が好ましく、１５モル％以下がより好ましく、１０モル％以下がさらに好ましく、５モル％以下がより更に好ましく、０モル％がより好ましい。
【００２５】
〔ジオール／ジアミン〕
ジオールとしては、製造される接着剤の熱融着性に優れる観点から、脂肪族ジオールが好ましく、直鎖脂肪族ジオールがより好ましい。
【００２６】
得られる接着剤の熱融着性及び耐久性の観点から、ジオールの炭素数としては、好ましくは２以上、より好ましくは４以上、更に好ましくは８以上、より更に好ましくは１０以上であり、製造される接着剤の熱融着性及び耐久性の観点から、好ましくは１８以下、より好ましくは１４以下、さらに好ましくは１２以下である。
【００２７】
好ましい脂肪族ジオールの具体例としては、例えば、エチレングリコール、1,2-プロパンジオール、1,3-プロパンジオール、1,2-ブタンジオール、1,3-ブタンジオール、1,4-ブタンジオール、1,2-ペンタンジオール、1,3-ペンタンジオール、1,4-ペンタンジオール、1,5-ペンタンジオール、1,2-ヘキサンジオール、1,3-ヘキサンジオール、1,4-ヘキサンジオール、1,5-ヘキサンジオール、1,6-ヘキサンジオール、1,8-オクタンジオール、1,9-ノナンジオール、1,10-デカンジオール、1,12-ドデカンジオール、1,13-トリデカンジオール、1,14-テトラデカンジオール、1,16-ヘキサデカンジオール、1,18-オクタデカンジオール、1,4-ブテンジオール、ネオペンチルグリコール、2,3-ブタンジオール、2,3-ペンタンジオール、2,4-ペンタンジオール、2,3-ヘキサンジオール、3,4-ヘキサンジオール、2,4-ヘキサンジオール、2,5-ヘキサンジオール等が挙げられ、熱融着性、耐久性の観点から、好ましくは、1,6-ヘキサンジオール、1,8-オクタンジオール、1,9-ノナンジオール、1,10-デカンジオール、1,12-ドデカンジオール、1,13-トリデカンジオール、1,14-テトラデカンジオール、1,16-ヘキサデカンジオール及び1,18-オクタデカンジオールからなる群より選択される１種以上がより好ましく、1,8-オクタンジオール、1,9-ノナンジオール、1,10-デカンジオール及び1,12-ドデカンジオールからなる群より選択される１種以上が更に好ましく、1,10-デカンジオール及び／又は1,12-ドデカンジオールがより更に好ましい。ジオールとしては１成分のみを使用しても良く、複数の成分を併用しても良い。
【００２８】
ジオール成分中の脂肪族ジオールの含有量は、製造される接着剤の熱融着性及び耐久性の観点から、好ましくは４０モル％以上、より好ましくは６０モル％以上、さらに好ましくは８０モル％以上、より更に好ましくは９０モル％以上、より更に好ましくは９５モル％以上であり、より更に好ましくは９９モル％以上であり、より更に好ましくは実質的に１００モル％である。
【００２９】
ジオールとして使用することができる、脂肪族ジオール以外のジオールとしては、ヒドロキシメチルフルフリルアルコール；ジヒドロキシフラン等のフランジアルコール等の芳香族アルコールが挙げられる。芳香族アルコールの量は、得られる接着剤の熱融着性の観点から、ジオール中、５モル％以下が好ましく、３モル％以下がより好ましく、１モル％以下がさらに好ましく、０モル％がより更に好ましい。
【００３０】
また、ジオールと共に、ジオール以外の３価以上の多価アルコールを併用しても良い。かかるアルコールとしては、グリセリン、ペンタエリスリトール、トリメチロールプロパン等が挙げられる。このような併用可能な３価以上の多価アルコールの量は、製造される接着剤の熱融着性及び耐久性の観点から、全ジオール１００モル％に対して、２０モル％以下が好ましく、１５モル％以下がより好ましく、１０モル％以下がさらに好ましく、５モル％以下がより更に好ましく、０モル％がより好ましい。
【００３１】
ジアミンとしては、製造される接着剤の熱融着性及び耐久性の観点から、脂肪族ジアミンが好ましく、直鎖脂肪族ジアミンがより好ましい。
【００３２】
得られる接着剤の熱融着性及び耐久性の観点から、ジアミンの炭素数は、好ましくは２以上、より好ましくは４以上、更に好ましくは８以上、より更に好ましくは１０以上であり、製造される接着剤の熱融着性及び耐久性の観点から、好ましくは１８以下、より好ましくは１４以下、さらに好ましくは１２以下である。
【００３３】
好ましい脂肪族ジアミンとしては、エチレンジアミン、1,2-プロパンジアミン1,3-プロパンジアミン、1,2-ブタンジアミン、1,3-ブタンジアミン、1,4-ブタンジアミン、1,2-ペンタンジアミン、1,3-ペンタンジアミン、1,4-ペンタンジアミン、1,5-ペンタンジアミン、1,6-ヘキサンジアミン、1,8-オクタンジアミン、1,10-デカンジアミン、1,12-ドデカンジアミン、1,13-トリデカンジアミン、1,14-テトラデカンジアミン、1,16-ヘキサデカンジアミン、1,18-オクタデカンジアミンが挙げられ、熱融着性及び耐久性の観点から、1,6-ヘキサンジアミン、1,8-オクタンジアミン、1,10-デカンジアミン、1,12-ドデカンジアミン、1,13-トリデカンジアミン、1,14-テトラデカンジアミン、1,16-ヘキサデカンジアミン及び1,18-オクタデカンジアミンからなる群より選択される１種以上が好ましく、1,8-オクタンジアミン、1,10-デカンジアミン及び1,12-ドデカンジアミンからなる群より選択される１種以上がより好ましく、1,10-デカンジアミン及び／又は1,12-ドデカンジアミンが更に好ましい。ジアミンとしては１成分のみを使用しても良く、複数の成分を併用しても良い。
【００３４】
脂肪族ジアミンの含有量は、製造される接着剤の熱融着性及び耐久性の観点から、ジアミン成分中、好ましくは４０モル％以上、より好ましくは６０モル％以上、さらに好ましくは８０モル％以上、より更に好ましくは９０モル％以上、より更に好ましくは９５モル％以上であり、より更に好ましくは９９モル％以上、より更に好ましくは実質的に１００モル％である。
【００３５】
ジアミンとして使用することができる、脂肪族ジアミン以外のジアミンとしては、パラフェニレンジアミン、パラキシリレンジアミン、２，４−トルエンジアミン、４，４−ジアミノジフェニルエーテル、２，２−ビス［４−[４−アミノフェノキシ]フェニル］プロパン、ビス［４−[４−アミノフェノキシ]フェニル］スルホン、１，３−ビス[４−アミノフェノキシ]ベンゼン、４，４−ジアミノジフェニルスルホン等の芳香族ジアミン等が挙げられる。
【００３６】
本発明においては、酸成分、ジオール、ジアミン以外に、本発明を損なわない限り、ヒドロキシカルボン酸化合物を樹脂の原料として用いても良い。ヒドロキシカルボン酸化合物としては、分子中に少なくともヒドロキシ基とカルボキシル基を、各々１以上含むものが挙げられる。前記ヒドロキシカルボン酸化合物の炭素数としては、３以上が好ましく、６以下がより好ましい。具体的には、乳酸（炭素数：３、カルボキシル基：１、ヒドロキシ基：１）、リンゴ酸（炭素数：４、カルボキシル基：２、ヒドロキシ基：１）、酒石酸（炭素数：４、カルボキシル基：２、ヒドロキシ基：２）、クエン酸（炭素数：６、カルボキシル基：３、ヒドロキシ基：１）、イソクエン酸（炭素数：６、カルボキシル基：３、ヒドロキシ基：１）、グルコン酸（炭素数：６、カルボキシル基：１、ヒドロキシ基：５）等が挙げられる。
【００３７】
ヒドロキシカルボン酸化合物は、耐久性の観点から、ジカルボン酸成分１００モル％に対して、好ましくは１００モル％以下、より好ましくは５０モル％以下、更に好ましくは２０モル％以下、より好ましくは１０モル％以下、更に好ましくは０モル％である。
【００３８】
ジオール及びジアミンは、いずれか一方のみを使用しても良く、両者を共に用いてもよい。ジオール及びジアミンを共に使用する場合、ジオール１モルに対してジアミンは好ましくは０．０１モル以上、より好ましくは０．０５モル以上使用し、好ましくは１００モル以下、より好ましくは２０モル以下使用する。
【００３９】
上記のフラン環を有するジカルボン酸化合物を含む酸成分とジオール及び／又はジアミンとを縮合して得られる樹脂の中でも、下記の構成単位を含む樹脂が、耐久性と柔軟性の観点から好ましい。
【００４０】
【化１】
2015120839.tif 000002
【００４１】
（式中、Ａは置換されていてもよい２価の脂肪族炭化水素基を示す。）
【００４２】
フラン環を有するジカルボン酸化合物としてフラン-2,5-ジカルボン酸を採用することにより、上記の一般式（１）又は（２）で示される構成単位を含む樹脂を得ることができる。従って、熱融着性と耐久性の観点から、フラン環を有するジカルボン酸化合物としてはフラン-2,5-ジカルボン酸がより好ましい化合物である。
【００４３】
Ａは、製造される接着剤の熱融着性及び耐久性の観点から、好ましくは炭素数２以上、より好ましくは４以上、更に好ましくは８以上、より更に好ましくは１０以上であり、製造される接着剤の熱融着性及び耐久性の観点から、好ましくは１８以下、より好ましくは１４以下、さらに好ましくは１２以下の、置換基を有していても良い２価の脂肪族炭化水素基であり、より好ましくはアルキレン基であり、更に好ましくは直鎖のアルキレン基である。置換基としては、例えば、カルボキシル基等が挙げられる。
【００４４】
前記の一般式（１）で表される式を満足するためには、前述のジオールを用いればよく、熱融着性、耐久性の観点から、好ましくは、1,6-ヘキサンジオール、1,8-オクタンジオール、1,9-ノナンジオール、1,10-デカンジオール、1,12-ドデカンジオール、1,13-トリデカンジオール、1,14-テトラデカンジオール、1,16-ヘキサデカンジオール及び1,18-オクタデカンジオールからなる群より選択される１種以上がより好ましく、1,8-オクタンジオール、1,10-デカンジオール及び1,12-ドデカンジオールからなる群より選択される１種以上がより好ましく、1,10-デカンジオール及び／又は1,12-ドデカンジオールが更に好ましい。
【００４５】
前記の一般式（２）で表される式を満足するためには、前述のジアミンを用いればよく、熱融着性及び耐久性の観点から、1,6-ヘキサンジアミン、1,8-オクタンジアミン、1,10-デカンジアミン、1,12-ドデカンジアミン、1,13-トリデシルジアミン、1,14-テトラデカンジアミン、1,16-ヘキサデカンジアミン及び1,18-オクタデカンジアミンからなる群より選択される１種以上が好ましく、1,8-オクタンジアミン、1,10-デカンジアミン及び1,12-ドデカンジアミンからなる群より選択される１種以上がより好ましく、1,10-デカンジアミン及び／又は1,12-ドデカンジアミンが更に好ましい。
【００４６】
上記一般式（１）又は（２）で示される構成単位は、上述のような樹脂の製造工程において、共重合成分として、あるいは主たる重合成分としてこれを導入することにより、樹脂中に存在させることができる。
【００４７】
〔樹脂の製造方法〕
本発明における樹脂の製造方法は、ポリエステル、ポリカーボネート、ポリアミド等の熱可塑性樹脂の製造に関する公知の方法が採用できる。また、この際の重合反応は、従来から採用されている適切な条件を設定することができ、特に制限されない。
【００４８】
好ましくは、上記のジカルボン酸成分並びにジオール及び／又はジアミンを必須成分とし、必要に応じてその他の成分、例えば触媒及び可塑剤等を含有する混合物を加熱することによって、ジカルボン酸成分とジオール及び／又はジアミンとの縮合反応を生じさせて調製される。得られる樹脂の数平均分子量が後述する好ましい範囲になるまで、反応を行う。
【００４９】
縮合反応の際には、反応性を高めて、耐久性を向上させる観点から、ジカルボン酸成分１モルに対して、ジオール及びジアミンの合計量が好ましくは１モル以上、より好ましくは１．２モル以上、さらに好ましくは１．５モル以上であり、好ましくは１０モル以下、より好ましくは８モル以下、さらに好ましくは５モル以下である。
【００５０】
縮合反応時の加熱温度は、好ましくは１５０℃以上、より好ましくは１８０℃以上、さらに好ましくは２００℃以上、さらに好ましくは２２０℃以上であり、好ましくは２７０℃以下、より好ましくは２５０℃以下である。加熱温度の設定は特に制限されず、例えば、縮合反応の開始から終了まで、ほぼ一定の温度を維持するように設定してもよく、あるいは、縮合反応がある程度進んだ段階で昇温するというような設定でもよい。
【００５１】
縮合反応に要する時間としては、例えば好ましくは１時間以上、より好ましくは４時間以上、より好ましくは６時間以上であり、好ましくは１５時間以下、より好ましくは１０時間以下である。
【００５２】
縮合反応時の反応容器内の圧力としては、常圧でも構わないが、減圧下で縮合反応を行わせることが好ましい。反応容器内の最終的な減圧度としては、例えば好ましくは１．３３×１０3Ｐａ以下であり、より好ましくは０．２７×１０3Ｐａ以下である。
【００５３】
縮合反応時に発生する気体成分を適宜除去しながら反応を進めることが好ましい。そのためには、例えば冷却管を備えた反応容器を用いて、縮合反応に伴って生成する留分を回収する態様が好ましい。
【００５４】
縮合反応の際に触媒を用いる場合の触媒の添加時期は、減圧反応開始以前であれば特に限定されず、原料仕込み時に添加しておいても良く、減圧開始時に添加しても良い。
【００５５】
樹脂の製造に際し、ジイソシアネート、ジフェニルカーボネート、ジオキサゾリン、ケイ酸エステルなどの鎖延長剤を使用しても良く、特に、ジフェニルカーボネート等のカーボネート化合物を使用する場合は、これらのカーボネート化合物を樹脂の全構成成分１００モル％に対して２０モル％以下、好ましくは１０モル％以下添加して、ポリエステルカーボネートを得ることも好ましい。
【００５６】
また、本発明においては、樹脂のポリエステル末端基をカルボジイミド、エポキシ化合物、単官能性のアルコール又はカルボン酸で封止しても良い。
【００５７】
この場合、末端封止剤のカルボジイミド化合物としては、分子中に１個以上のカルボジイミド基を有する化合物（ポリカルボジイミド化合物を含む）が挙げられ、具体的には、モノカルボジイミド化合物として、ジシクロヘキシルカルボジイミド、ジイソプロピルカルボジイミド、ジメチルカルボジイミド、ジイソブチルカルボジイミド、ジオクチルカルボジイミド、ｔ−ブチルイソプロピルカルボジイミド、ジフェニルカルボジイミド、ジ−ｔ−ブチルカルボジイミド、ジ−β−ナフチルカルボジイミド、Ｎ，Ｎ’−ジ−２，６−ジイソプロピルフェニルカルボジイミドなどが例示される。これらは１種を単独で用いても良く、２種以上を混合して使用しても良い。
【００５８】
本発明における樹脂を縮合反応により調製する際には、用いる原料の種類と組み合わせにより、触媒を用いても良く、用いなくても良い。触媒としては、例えば錫化合物、チタン化合物等のエステル化触媒が挙げられる。触媒としては１成分のみを使用しても良く、複数の成分を併用しても良い。
【００５９】
錫化合物としては、縮重合性の観点から、Ｓｎ−Ｏ結合を有する錫(II)化合物がより好ましい。
【００６０】
Ｓｎ−Ｏ結合を有する錫(II)化合物としては、シュウ酸錫(II)、酢酸錫(II)、オクタン酸錫(II)、オクチル酸（2-エチルヘキサン酸）錫(II)、ラウリル酸錫(II)、ステアリン酸錫(II)、オレイン酸錫(II)等の炭素数２〜２８のカルボン酸基を有するカルボン酸錫(II)；オクチロキシ錫(II)、ラウロキシ錫(II)、ステアロキシ錫(II)、オレイロキシ錫(II)等の炭素数２〜２８のアルコキシ基を有するアルコキシ錫(II)；酸化錫(II)；硫酸錫(II)等が、Ｓｎ−Ｘ（Ｘはハロゲン原子を示す）結合を有する錫(II)化合物としては、塩化錫(II)、臭化錫(II)等のハロゲン化錫(II)等が挙げられ、これらの中では、耐久性の観点から、（Ｒ2ＣＯＯ）2Ｓｎ（ここでＲ2は炭素数５〜１９のアルキル基又はアルケニル基を示す）で表される脂肪酸錫(II)、（Ｒ3Ｏ）2Ｓｎ（ここでＲ3は炭素数６〜２０のアルキル基又はアルケニル基を示す）で表されるアルコキシ錫(II)及びＳｎＯで表される酸化錫(II)が好ましく、（Ｒ2ＣＯＯ）2Ｓｎで表される脂肪酸錫(II)及び酸化錫(II)がより好ましく、オクタン酸錫(II)、2-エチルヘキサン酸錫(II)、ステアリン酸錫(II)及び酸化錫(II)がさらに好ましい。
【００６１】
チタン化合物の具体例としては、チタンジイソプロピレートビストリエタノールアミネート〔Ｔｉ（Ｃ6Ｈ14Ｏ3Ｎ）2（Ｃ3Ｈ7Ｏ）2〕、チタンジイソプロピレートビスジエタノールアミネート〔Ｔｉ（Ｃ4Ｈ10Ｏ2Ｎ）2（Ｃ3Ｈ7Ｏ）2〕、チタンジペンチレートビストリエタノールアミネート〔Ｔｉ（Ｃ6Ｈ14Ｏ3Ｎ）2（Ｃ5Ｈ11Ｏ）2〕、チタンジエチレートビストリエタノールアミネート〔Ｔｉ（Ｃ6Ｈ14Ｏ3Ｎ）2（Ｃ2Ｈ5Ｏ）2〕、チタンジヒドロキシオクチレートビストリエタノールアミネート〔Ｔｉ（Ｃ6Ｈ14Ｏ3Ｎ）2（ＯＨＣ8Ｈ16Ｏ）2〕、チタンジステアレートビストリエタノールアミネート〔Ｔｉ（Ｃ6Ｈ14Ｏ3Ｎ）2（Ｃ18Ｈ37Ｏ）2〕、チタントリイソプロピレートトリエタノールアミネート〔Ｔｉ（Ｃ6Ｈ14Ｏ3Ｎ）（Ｃ3Ｈ7Ｏ）3〕、チタンモノプロピレートトリス（トリエタノールアミネート）〔Ｔｉ（Ｃ6Ｈ14Ｏ3Ｎ）3（Ｃ3Ｈ7Ｏ）〕等が挙げられ、これらの中ではチタンジイソプロピレートビストリエタノールアミネート、チタンジイソプロピレートビスジエタノールアミネート及びチタンジペンチレートビストリエタノールアミネートが好ましく、これらは、例えばマツモト交商（株）の市販品としても入手できる。
【００６２】
触媒の存在量は、ジオール及びジアミンとジカルボン酸成分との総量１００質量部に対して、好ましくは０．０００１質量部以上、より好ましくは０．００１質量部以上、更に好ましくは０．０１質量部以上であり、好ましくは２．０質量部以下、より好ましくは１．５質量部以下、さらに好ましくは１．０質量部以下、より好ましくは０．１質量部以下である。ここで、触媒の存在量とは、縮重合反応に供した触媒の全配合量を意味する。
【００６３】
〔樹脂の物性〕
本発明に用いられる樹脂の数平均分子量としては、製造される接着剤の熱融着性及び耐久性の観点から、好ましくは５０００以上、より好ましくは８０００以上、さらに好ましくは１万以上、さらに好ましくは１．５万以上であり、樹脂の生産性の観点から、好ましくは１５万以下、より好ましくは１０万以下、さらに好ましくは８万以下、さらに好ましくは６万以下、さらに好ましくは５万以下である。
【００６４】
本発明に用いられる樹脂のガラス転移点(Tg)は、製造される樹脂の製造上の観点から、好ましくは−５０℃以上、より好ましくは−３０℃以上であり、製造される接着剤の熱融着性及び耐久性を向上させる観点から、好ましくは４０℃以下、より好ましくは２０℃以下、さらに好ましくは１０℃以下、さらに好ましくは０℃以下、さらに好ましくは−５℃以下である。
【００６５】
本発明に用いられる樹脂の融点(Tm)は、製造される接着剤の熱融着性及び耐久性を向上させる観点から、好ましくは５０℃以上、より好ましくは６０℃以上、さらに好ましくは７０℃以上であり、製造される接着剤の熱融着性及び耐久性を向上させる観点から、好ましくは２００℃以下、より好ましくは１８０℃以下、さらに好ましくは１５０℃以下、さらに好ましくは１２０℃以下である。
【００６６】
本発明に用いられる樹脂のメルトフローレートは、製造される接着剤の熱融着性の観点から、好ましくは０．１ｇ／ｍｉｎ以上、より好ましくは１ｇ／ｍｉｎ以上、さらに好ましくは５ｇ／ｍｉｎ以上、さらに好ましくは１０ｇ／ｍｉｎ以上、さらに好ましくは１５ｇ／ｍｉｎ以上、さらに好ましくは１８ｇ／ｍｉｎ以上であり、好ましくは８０ｇ／ｍｉｎ以下、より好ましくは６０ｇ／ｍｉｎ以下、さらに好ましくは５０ｇ／ｍｉｎ以下である。
本発明に用いられる樹脂の数平均分子量、融点、ガラス転移点及びメルトフローレートは、後述する実施例に記載の方法により求めることができる。
【００６７】
〔接着剤用樹脂〕
上記の樹脂は、接着剤を構成する成分の一つである。従って、上記の樹脂を接着剤用樹脂とすることができ、接着剤用樹脂は本発明の態様の一つである。本発明の接着剤用樹脂は、下記に示される木質材料用に好適に適用できる。
【００６８】
〔接着剤〕
本発明の接着剤は、上記の樹脂を必須成分として含有するものであり、必要に応じて可塑剤、あるいは他の成分を含有するものである。本発明の接着剤は熱融着性及び耐久性に優れているため、好ましくは木質材料用に適用できる。木質材料としては、後述するものが好ましく挙げられる。
【００６９】
好ましい可塑剤としては、熱融着性及び耐久性の観点から、ポリエステル系可塑剤、多価アルコールエステル系可塑剤、多価カルボン酸エステル系可塑剤及びリン酸エステル系可塑剤からなる群より選ばれる１種以上が好ましい。
【００７０】
ポリエステル系可塑剤の具体例としては、コハク酸、グルタル酸、アジピン酸、セバシン酸、テレフタル酸、イソフタル酸等の好ましくは炭素数２〜１２、より好ましくは炭素数２〜６のジカルボン酸と、プロピレングリコール（１，２−プロパンジオール）、１，３−ブタンジオール、１，４−ブタンジオール、１，６−ヘキサンジオール、エチレングリコール、ジエチレングリコール、トリエチレングリコール等の好ましくは炭素数２〜１２、より好ましくは炭素数２〜６のジアルコールとによるポリエステル等を挙げることができる。また、ポリエステル末端の水酸基やカルボキシ基をモノカルボン酸やモノアルコールでエステル化して封鎖された化合物であってもよい。
【００７１】
多価アルコールエステル系可塑剤の具体例としては、ポリエチレングリコール、ポリプロピレングリコール、グリセリン、上記ジアルコール等の多価アルコール又はその（ポリ）オキシアルキレン付加物と、好ましくは炭素数１〜１２、より好ましくは炭素数１〜６、更に好ましくは炭素数１〜４のモノカルボン酸とのモノ、ジ又はトリエステル等を挙げることができる。
【００７２】
多価カルボン酸エステル系可塑剤としては、トリメリット酸、上記ジカルボン酸等の多価カルボン酸と、好ましくは炭素数１〜１２、より好ましくは炭素数１〜６、更に好ましくは炭素数１〜４のモノアルコール又はその（ポリ）オキシアルキレン付加物とのモノ、ジ又はトリエステル等を挙げることができる。具体的には、フタル酸ジメチル、フタル酸ジエチル、フタル酸ジブチル、フタル酸ジオクチル、フタル酸ジヘプチル、フタル酸ジベンジル、フタル酸ブチルベンジル等のフタル酸エステル；トリメリット酸トリブチル、トリメリット酸トリオクチル、トリメリット酸トリヘキシル等のトリメリット酸エステル；アジピン酸ジイソデシル、アジピン酸オクチルデシル等のアジピン酸エステル；アセチルクエン酸トリエチル、アセチルクエン酸トリブチル等のクエン酸エステル；アゼライン酸ジ−２−エチルヘキシル等のアゼライン酸エステル；セバシン酸ジブチル、セバシン酸ジ−２−エチルヘキシル等のセバシン酸エステル；コハク酸とエチレンオキサイドの平均付加モル数が２〜３のポリエチレングリコールモノメチルエーテル（水酸基１個あたりエチレンオキサイドを２〜３モル付加）とのエステル等を挙げることができる。
【００７３】
リン酸エステル系可塑剤としては、リン酸と上記モノアルコール又はその（ポリ）オキシアルキレン付加物とのモノ、ジ又はトリエステル等を挙げることができる。具体例としては、リン酸トリブチル、リン酸トリ−２−エチルヘキシル、リン酸トリオクチル、リン酸トリフェニル、リン酸ジフェニル−２−エチルヘキシル、リン酸トリクレジル、トリス（エトキシエトキシエチル）ホスフェート等を挙げることができる。
【００７４】
可塑剤としては、製造される接着剤の熱融着性及び耐久性を向上させる観点から、（ポリ）オキシアルキレン基又は炭素数２〜６（好ましくは２〜４）のアルキレン基を有するエステル化合物が好ましく、（ポリ）オキシアルキレン基又は炭素数２〜６（好ましくは２〜４）のアルキレン基を有するポリエステル系可塑剤、（ポリ）オキシアルキレン基又は炭素数２〜６（好ましくは２〜４）のアルキレン基を有する多価アルコールエステル系可塑剤、（ポリ）オキシアルキレン基又は炭素数２〜６（好ましくは２〜４）のアルキレン基を有する多価カルボン酸エステル系可塑剤、及び（ポリ）オキシアルキレン基又は炭素数２〜６（好ましくは２〜４）のアルキレン基を有するリン酸エステル系可塑剤からなる群より選ばれる１種以上がより好ましい。尚、（ポリ）オキシアルキレン基とは、オキシアルキレン基又はポリオキシアルキレン基を意味する。オキシアルキレン基としては、オキシエチレン基、オキシプロピレン基又はオキシブチレン基が好ましく、オキシエチレン基又はオキシプロピレン基がより好ましい。
【００７５】
エステル化合物としては、接着剤の熱融着性及び耐久性に優れることから、以下のエステル化合物（Ａ）、エステル化合物（Ｂ）及びエステル化合物（Ｃ）からなる群より選ばれる１種以上が好ましく、２種以上を組み合わせて用いる場合は、同じ化合物群同士でも異なる化合物群同士であってもよい。
【００７６】
化合物（Ａ）
化合物（Ａ）とは、分子中に２個以上のエステル基を有するエステル化合物であって、該エステル化合物を構成するアルコール成分の少なくとも１種が水酸基１個当たり炭素数２〜３のアルキレンオキサイドを平均０．５〜５モル付加したアルコールであるエステル化合物である。
【００７７】
化合物（Ｂ）
化合物（Ｂ）とは、式(I)：
Ｒ1Ｏ−ＣＯ−Ｒ2−ＣＯ−〔（ＯＲ3）mＯ−ＣＯ−Ｒ2−ＣＯ−〕nＯＲ1      (I)
（式中、Ｒ1は炭素数が１〜４のアルキル基、Ｒ2は炭素数が２〜４のアルキレン基、Ｒ3は炭素数が２〜６のアルキレン基であり、ｍは１〜６の数、ｎは１〜１２の数を示す。全てのＲ1は同一でも異なっていてもよく、全てのＲ2は同一でも異なっていてもよく、全てのＲ3は同一でも異なっていてもよい。）で示されるエステル化合物である。
【００７８】
化合物（Ｃ）
化合物（Ｃ）とは、：式(II)：
【００７９】
【化２】
2015120839.tif 000003
【００８０】
（式中、Ｒ4、Ｒ5及びＲ6はそれぞれ独立して炭素数１〜４のアルキル基を示し、Ａ1、Ａ2及びＡ3はそれぞれ独立して炭素数２又は３のアルキレン基を示し、ｘ、ｙ及びｚはそれぞれ独立してオキシアルキレン基の平均付加モル数を示す正の数であって、ｘ＋ｙ＋ｚが３を超え１２以下を満足する数である。）で示されるエステル化合物である。
【００８１】
化合物（Ａ）
化合物（Ａ）に含まれるエステル化合物としては、分子中に２個以上のエステル基を有する多価アルコールエステル又は多価カルボン酸エーテルエステルであって、該エステル化合物を構成するアルコール成分の少なくとも１種が水酸基１個当たり炭素数２〜３のアルキレンオキサイドを平均０．５〜５モル付加したアルコールであるエステル化合物が好ましい。
【００８２】
具体的な化合物としては、酢酸とグリセリンのエチレンオキサイド平均３〜６モル付加物（水酸基１個あたりエチレンオキサイドを１〜２モル付加）とのエステル、酢酸とエチレンオキサイドの平均付加モル数が４〜６のポリエチレングリコールとのエステル、コハク酸とエチレンオキサイドの平均付加モル数が２〜３のポリエチレングリコールモノメチルエーテル（水酸基１個あたりエチレンオキサイドを２〜３モル付加）とのエステル、アジピン酸とジエチレングリコールモノメチルエーテルとのエステル、１，３，６−ヘキサントリカルボン酸とジエチレングリコールモノメチルエーテルとのエステルが好ましい。
【００８３】
化合物（Ｂ）
式(I)におけるＲ1は、炭素数が１〜４のアルキル基を示し、１分子中に２個存在して、分子の両末端に存在する。全てのＲ1は同一でも異なっていてもよい。Ｒ1は炭素数が１〜４であれば、直鎖であっても分岐鎖であってもよい。アルキル基の炭素数としては、熱融着性と耐久性を向上させる観点から、１〜４が好ましく、１〜２がより好ましい。具体的には、メチル基、エチル基、プロピル基、イソプロピル基、ブチル基、ｓｅｃ−ブチル基、ｔｅｒｔ−ブチル基、ｉｓｏ−ブチル基が挙げられ、なかでも、熱融着性と耐久性を向上させる観点から、メチル基及びエチル基が好ましく、メチル基がより好ましい。
【００８４】
式(I)におけるＲ2は、炭素数が２〜４のアルキレン基を示し、直鎖のアルキレン基が好適例として挙げられる。具体的には、エチレン基、１，３−プロピレン基、１，４−ブチレン基が挙げられ、熱融着性と耐久性を向上させる観点から、エチレン基、１，３−プロピレン基、１，４−ブチレン基が好ましく、エチレン基がより好ましい。但し、全てのＲ2は同一でも異なっていてもよい。
【００８５】
式(I)におけるＲ3は、炭素数が２〜６のアルキレン基を示し、ＯＲ3はオキシアルキレン基として、繰り返し単位中に存在する。Ｒ3は炭素数が２〜６であれば、直鎖であっても分岐鎖であってもよい。アルキレン基の炭素数としては、熱融着性と耐久性を向上させる観点から、２〜６が好ましく、２〜３がより好ましい。具体的には、エチレン基、１，２−プロピレン基、１，３−プロピレン基、１，２−ブチレン基、１，３−ブチレン基、１，４−ブチレン基、２−メチル−１，３−プロピレン基、１，２−ペンチレン基、１，４−ペンチレン基、１，５−ペンチレン基、２，２−ジメチル−１，３−プロピレン基、１，２−ヘキシレン基、１，５−ヘキシレン基、１，６−ヘキシレン基、２，５−ヘキシレン基、３−メチル−１，５−ペンチレン基が挙げられ、なかでも、エチレン基、１，２−プロピレン基、１，３−プロピレン基が好ましい。但し、全てのＲ3は同一でも異なっていてもよい。
【００８６】
ｍはオキシアルキレン基の平均の繰り返し数を示し、熱融着性と耐久性を向上させる観点から、１〜６の数が好ましく、１〜４の数がより好ましく、１〜３の数がさらに好ましい。
【００８７】
ｎは繰り返し単位の平均の繰り返し数（平均重合度）を示し、１〜１２の数である。熱融着性と耐久性を向上させる観点から、１〜１２の数が好ましく、１〜６の数がより好ましく、１〜５の数がさらに好ましい。平均重合度は、ＮＭＲ等の分析によって求めてもよいが、後述の実施例に記載の方法に従って算出することができる。
【００８８】
式(I)で表される化合物の具体例としては、Ｒ1が全てメチル基、Ｒ2がエチレン基又は１，４−ブチレン基、Ｒ3がエチレン基又は１，３−プロピレン基であって、ｍが１〜４の数、ｎが１〜６の数である化合物が好ましく、Ｒ1が全てメチル基、Ｒ2がエチレン基又は１，４−ブチレン基、Ｒ3がエチレン基又は１，３−プロピレン基であって、ｍが１〜３の数、ｎが１〜５の数である化合物がより好ましい。
【００８９】
かかる構造のうちでも、耐久性を向上させる観点から、コハク酸、グルタル酸、及びアジピン酸から選ばれる少なくとも１つの二塩基酸と、ジエチレングリコール、トリエチレングリコール、１，２−プロパンジオール、及び１，３−プロパンンジオールから選ばれる少なくとも１つの２価アルコールのオリゴエステル〔式(I)中、ｎ＝１．２〜３〕が好ましい。
【００９０】
式(I)で表される化合物は、酸価が、熱融着性と耐久性を向上させる観点から、好ましくは１．５０ｍｇＫＯＨ／ｇ以下、より好ましくは１．００ｍｇＫＯＨ／ｇ以下であり、水酸基価が、熱融着性と耐久性を向上させる観点から、好ましくは１０．０ｍｇＫＯＨ／ｇ以下、より好ましくは５．０ｍｇＫＯＨ／ｇ以下、さらに好ましくは３．０ｍｇＫＯＨ／ｇ以下である。なお、本明細書において、可塑剤の酸価及び水酸基価は、後述の実施例に記載の方法に従って測定することができる。
【００９１】
また、式(I)で表される化合物の数平均分子量は、熱融着性と耐久性を向上させる観点から、好ましくは３００〜１５００、より好ましくは３００〜１０００である。なお、本明細書において、可塑剤の数平均分子量は、後述の実施例に記載の方法に従って算出することができる。
【００９２】
式(I)で表される化合物は、熱融着性と耐久性を向上させる観点から、２個の分子末端に対するアルキルエステル化率（末端アルキルエステル化率）が、好ましくは９５％以上、より好ましくは９８％以上である。なお、本明細書において、可塑剤の末端アルキルエステル化率は、後述の実施例に記載の方法に従って算出することができる。
【００９３】
化合物（Ｃ）
式(II)で表される化合物は、ポリエーテル型リン酸トリエステルであり、対称構造でも非対称構造でも構わないが、製造上の簡便さからは、対称構造のリン酸トリエステルが好ましい。
【００９４】
Ｒ4、Ｒ5、Ｒ6は、それぞれ独立して炭素数１〜４のアルキル基を示し、直鎖であっても分岐鎖であってもよい。具体的には、メチル基、エチル基、プロピル基、イソプロピル基、ブチル基、イソブチル基が挙げられるが、エチル基、プロピル基、ブチル基が好ましい。また、熱融着性と耐久性を向上させる観点から、炭素数２〜３のアルキル基、即ち、エチル基、プロピル基がより好ましい。
【００９５】
Ａ1、Ａ2、Ａ3は、それぞれ独立して炭素数２又は３のアルキレン基を示し、直鎖であっても分岐鎖であってもよい。具体的には、エチレン基、ｎ−プロピレン基、イソプロピレン基が挙げられ、なかでも、熱融着性と耐久性を向上させる観点から、エチレン基が好ましい。また、Ａ1、Ａ2、Ａ3は、隣接する酸素原子とオキシアルキレン基（アルキレンオキサイド）を形成し、式(II)で表される化合物における繰り返し構造を形成する。
【００９６】
ｘ、ｙ、ｚは、それぞれ独立してオキシアルキレン基の平均付加モル数を示す正の数であって、かつ、ｘ＋ｙ＋ｚが３を超え１２以下を満足する数である。なかでも、熱融着性と耐久性を向上させる観点から、ｘ、ｙ、ｚは、正の数であって、かつ、ｘ＋ｙ＋ｚが３を超え１２未満を満足する数が好ましく、４を超え１２未満を満足する数がより好ましく、６以上で９以下を満足する数が更に好ましい。
【００９７】
式(II)で表される化合物の具体例としては、トリス（エトキシエトキシエチル）ホスフェート〔式(II)中、Ｒ4、Ｒ5、Ｒ6はいずれもエチル基、Ａ1、Ａ2、Ａ3はいずれもエチレン基、ｘ、ｙ、ｚはいずれも２で、ｘ＋ｙ＋ｚ＝６〕の他に、トリス（メトキシエトキシエチル）ホスフェート（ｘ＋ｙ＋ｚ＝６）、トリス（プロポキシエトキシエチル）ホスフェート（ｘ＋ｙ＋ｚ＝６）、トリス（ブトキシエトキシエチル）ホスフェート（ｘ＋ｙ＋ｚ＝６）、トリス（メトキシエトキシエトキシエチル）ホスフェート（ｘ＋ｙ＋ｚ＝９）、トリス（エトキシエトキシエトキシエチル）ホスフェート（ｘ＋ｙ＋ｚ＝９）、トリス（プロポキシエトキシエトキシエチル）ホスフェート（ｘ＋ｙ＋ｚ＝９）等の対称ポリエーテル型リン酸トリエステルや、ビス（エトキシエトキシエチル）メトキシエトキシエトキシエチルホスフェート（ｘ＋ｙ＋ｚ＝７）、ビス（メトキシエトキシエトキシエチル）エトキシエトキシエチルホスフェート（ｘ＋ｙ＋ｚ＝８）、ビス（エトキシエトキシエチル）｛ブトキシエトキシエチル｝ホスフェート（ｘ＋ｙ＋ｚ＝６）等の非対称ポリエーテル型リン酸トリエステル、あるいは炭素数１〜４のアルコールのポリオキシエチレン付加物又はポリオキシプロピレン付加物の混合物を式(II)を満たすようにリン酸トリエステル化した非対称ポリエーテル型リン酸エステルが挙げられるが、熱融着性と耐久性を向上させる観点から、トリス（エトキシエトキシエチル）ホスフェート、トリス（プロポキシエトキシエチル）ホスフェート、トリス（エトキシエトキシエトキシエチル）ホスフェート、トリス（プロポキシエトキシエトキシエチル）ホスフェートが好ましく、トリス（エトキシエトキシエチル）ホスフェートがより好ましい。
【００９８】
可塑剤における、好ましくはポリエステル系可塑剤、多価アルコールエステル系可塑剤、多価カルボン酸エステル系可塑剤及びリン酸エステル系可塑剤からなる群より選ばれる１種又は２種以上の含有量、あるいは、（ポリ）オキシアルキレン基又は炭素数２〜６のアルキレン基を有するエステル化合物の含有量、より好ましくは（ポリ）オキシアルキレン基又は炭素数２〜６のアルキレン基を有する、ポリエステル系可塑剤、多価アルコールエステル系可塑剤、多価カルボン酸エステル系可塑剤及びリン酸エステル系可塑剤からなる群より選ばれる１種又は２種以上の含有量、更に好ましくは前記化合物群（Ａ）〜（Ｃ）からなる群より選ばれる１種又は２種以上の化合物の含有量としては、接着剤の熱融着性と耐久性を向上させる観点から、好ましくは５０質量％以上、より好ましくは８０質量％以上、更に好ましくは９０質量％以上、更に好ましくは実質的に１００質量％である。なお、本明細書において、前記可塑剤の含有量とは、複数の化合物が含有される場合には、総含有量のことを意味する。
【００９９】
本発明の接着剤における可塑剤の量としては、前記樹脂１００質量部に対して、製造される接着剤の熱融着性及び耐久性を向上させる観点から、好ましくは２０質量部以上、好ましくは３０質量部以上、より好ましくは５０質量部以上であり、製造される接着剤の耐久性の低下を抑制する観点から、好ましくは２００質量部以下、より好ましくは１８０質量部以下、さらに好ましくは１５０質量部以下、さらに好ましくは１２０質量部以下、さらに好ましくは１００質量部以下、さらに好ましくは８０質量部以下である。
【０１００】
本発明の接着剤中の前記樹脂の含有量は、接着性の観点から、好ましくは３０質量％以上、より好ましくは４０質量％以上、更に好ましくは５０質量％以上であり、可塑剤を含有させ、熱融着性及び耐久性を向上させる観点から、好ましくは９０質量％以下、より好ましくは８０質量％以下、更に好ましくは７０質量％以下であり、可塑剤の含有量は、熱融着性及び耐久性を向上させる観点から、好ましくは１０質量％以上、より好ましくは２０質量％以上、更に好ましくは３０質量％以上であり、接着性の観点から、好ましくは７０質量％以下、より好ましくは６０質量％以下、更に好ましくは５０質量％以下である。
【０１０１】
本発明の接着剤には、本発明の効果を妨げない範囲で上記以外の他の成分を含有させることができ、例えば、帯電防止剤、防曇剤、光安定剤、紫外線吸収剤、顔料、無機充填剤、防カビ剤、抗菌剤、発泡剤、難燃剤等を含有させることができる。
【０１０２】
これらの他の成分は、重合反応前に反応装置に添加しても良いし、重合反応開始から重合反応終了の前に搬送装置等に添加しても良いし、重合反応終了後、生成物の抜出前に添加しても良い。また、抜出後の生成物に添加しても良い。
【０１０３】
〔接着方法〕
本発明の接着方法は、前記フラン環を有するジカルボン酸化合物を含むジカルボン酸成分とジオール及び／又はジアミンとを縮合して得られる、該ジカルボン酸成分中のフラン環を有するジカルボン酸化合物の量が９０モル％を超える樹脂であって、該樹脂の融点が５０℃以上、２００℃以下である樹脂を用いて、接着する接着方法である。
【０１０４】
接着する際には、樹脂の融点以上に該樹脂を昇温するのが好ましい。接着性の観点から、好ましくは５０℃以上、より好ましくは７０℃以上、更に好ましくは１００℃以上であり、より更に好ましくは１３０℃以上であり、樹脂の分解を抑制する観点から、好ましくは２４０℃以下、より好ましくは２２０℃以下、更に好ましくは２００℃以下、より更に好ましくは１９０℃以下で接着することが好ましい。
【０１０５】
また、接着する対象としては、後述する木質材料の粉砕物、不織布、織布、樹脂フィルム、編み物等が挙げられ、木質材料の粉砕物が好ましい。
【０１０６】
〔ペット用排泄物処理剤〕
本発明の接着剤を用いて木質材料の粉砕物を接着することによって、本発明のペット用排泄物処理材を製造することができる。具体的には、本発明の接着剤と木質材料の粉砕物とを、前記接着剤中の樹脂の融点以上の温度で押出し成型することで、本発明のペット用排泄物処理材を製造することができる。
【０１０７】
木質材料の素材としては、木本及び草本の何れを用いることもできる。木質材料としては、例えば木本の粉砕物（木質又は樹皮の粉砕物）、種子油残査、穀物外皮粉砕物、草本粉砕物などが挙げられる。成型性、熱融着性、耐久性の点から、木本の粉砕物、特にスギ科、マツ科又はヒノキ科などの針葉樹の粉砕物を用いることが好ましい。粉砕物の大きさは、排泄物処理に用いる観点から、好ましくは０．０１ｍｍ以上、より好ましくは０．０２ｍｍ以上、さらに好ましくは０．０５ｍｍ以上であり、成型性の観点から、好ましくは１ｃｍ以下、より好ましくは５ｍｍ以下、さらに好ましくは２ｍｍ以下である。粒径は、粒子の最大直径を測定し、５０個の数平均で求める。
【０１０８】
ペット用排泄物処理材は、上記木質材料である植物由来の素材の粉砕物を、好ましくは７０質量％以上、より好ましくは７５質量％以上、さらに好ましくは８０質量％以上、さらに好ましくは８５質量％以上含み、好ましくは９９質量％以下、より好ましくは９５質量％以下含むものであり、本発明の接着剤を好ましくは１質量％以上、より好ましくは５質量％以上含み、好ましくは３０質量％以下、より好ましくは２５質量％以下、さらに好ましくは２０質量％以下、さらに好ましくは１５質量％以下を含むものである。
【０１０９】
ペット用排泄物処理材は、所定形状に成型された成型物、好ましくは円柱状とすることが好ましい。成型物の直径としては、好ましくは１ｍｍ以上、より好ましくは２ｍｍ以上、さらに好ましくは３ｍｍ以上、さらに好ましくは４ｍｍ以上であり、好ましくは７ｍｍ以下、より好ましくは６ｍｍ以下、さらに好ましくは５ｍｍ以下である。成型物の長さとしては、好ましくは３ｍｍ以上、より好ましくは５ｍｍ以上、さらに好ましくは６ｍｍ以上、さらに好ましくは７ｍｍ以上であり、好ましくは３０ｍｍ以下、より好ましくは２５ｍｍ以下、さらに好ましくは２０ｍｍ以下、さらに好ましくは１５ｍｍ以下である。直径は、長径と短径がある場合は長径を測定する。長さは、柱部分の最大の長さを測定する。これらは、それぞれ５０個の数平均で求める。
【０１１０】
ペット用排泄処理剤は、上記接着剤と木質材料の粉砕物を、例えば圧縮押出成型機を用いて加圧成型され、ペレット状となされる。圧縮押出成型機としては、押出穴が形成された型と、接着剤と粉砕物との混合物を該押出穴へ押し込むための押し込みロールとを備え、該押し込みロールが該型に隣接するように設置されている高圧押出成型機を用いることが好ましい。そのような高圧押出成型機としては、例えばスプラウト成型機が挙げられる。スプラウト成型機を始めとする高圧押出成型機を用いると、高圧力で前記の混合物を成型穴に押し込むことが可能である。また、押出穴が深いので、押出穴内壁に発生する抵抗力を高めることができる。また更に、押出穴の径が小さい程圧密化が達成されるため、直径が小さいペレット程圧縮性に優れた圧縮成型物を得ることができる。したがって高い押出抵抗力によって前記の混合物を圧密化することができ、使用前の保形性に優れた圧縮成型物（ペレット）を得ることができる。
【０１１１】
上記成型機による成型においては、樹脂の融点以上に該混合物を昇温するのが好ましい。成型性の観点から、好ましくは５０℃以上、より好ましくは７０℃以上、更に好ましくは１００℃以上であり、より更に好ましくは１３０℃以上であり、樹脂の分解を抑制する観点から、好ましくは２４０℃以下、より好ましくは２２０℃以下、更に好ましくは２００℃以下、より更に好ましくは１９０℃以下で成型することが好ましい。押出成型機内部の該混合物の圧縮、摩擦による自然発熱を利用しても良く、電熱ヒータ等の発熱体を利用しても良い。樹脂の溶融、固化によって、植物由来の素材の粉砕物が該接着材により接着されて所定の成型物が得られる。
【０１１２】
本発明の排泄物処理材は、そのまま浅底のトレー等に敷き詰めて、いわゆる猫砂として用いることができる。
【０１１３】
本発明の排泄物処理材には、前述の各成分に加えて、必要に応じて抗菌剤、着色剤等を含有させることもできる。これらの成分の量は、排泄物処理材の１００質量部に対して、それぞれ０．０１〜０．５質量部とすることが好ましい。抗菌剤としては、安息香酸ナトリウム、ソルビン酸、ソルビン酸カリウム、ジデシルメチルアンモニウム、塩化ベンザルコニウム、ポリフェノール類、銀、銅等が挙げられる。
【０１１４】
上述した実施形態に関し、本発明はさらに以下の物、製造方法又は用途を開示する。
【０１１５】
[1]樹脂を含む接着剤であって、
該樹脂が、フラン環を有するジカルボン酸化合物を含むジカルボン酸成分とジオール及び／又はジアミンとを縮合して得られる樹脂であり、該ジカルボン酸成分中のフラン環を有するジカルボン酸化合物の量が９０モル％を超える樹脂であり、該樹脂の融点が５０℃以上、２００℃以下である、接着剤。
【０１１６】
[2]ジカルボン酸成分中のフラン環を有するジカルボン酸化合物の量が、好ましくは９３モル％以上、より好ましくは９５モル％以上、更に好ましくは９８モル％以上、よりさらに好ましくは９９モル％以上、よりさらに好ましくは実質的に１００％である、前記[1]の接着剤。
[3]フラン環を有するジカルボン酸化合物が、フラン-2,5-ジカルボン酸、フラン-2,4-ジカルボン酸、フラン-2,3-ジカルボン酸及びフラン-3,4-ジカルボン酸からなる群より選択されるフランジカルボン酸化合物の１種以上である、前記[1]又は[2]の接着剤。
[4]ジカルボン酸成分として、好ましくは炭素数２以上、より好ましくは６以上であり、好ましくは炭素数１２以下、より好ましくは１０以下である脂肪族ジカルボン酸化合物をさらに含有する、前記[1]〜[3]いずれか一つの接着剤。
[5]脂肪族ジカルボン酸化合物が、好ましくはシュウ酸、マロン酸、マレイン酸、フマル酸、シトラコン酸、イタコン酸、グルタコン酸、コハク酸、アジピン酸、セバシン酸、アゼライン酸、これらの酸の酸無水物及びこれらの酸の炭素数１〜３のアルキルエステルからなる群より選択される脂肪族ジカルボン酸化合物の１種以上である、前記[4]の接着剤。
[6]該脂肪族ジカルボン酸化合物のジカルボン酸成分中の量が、好ましくは１０モル％未満、より好ましくは7モル％以下、更に好ましくは５モル％以下、より更に好ましくは２モル％以下、より更に好ましくは１モル％以下、より更に好ましくは０モル％である、前記[4]又は[5]の接着剤。
【０１１７】
[7]ジオールの炭素数が、好ましくは２以上、より好ましくは４以上、更に好ましくは８以上、より更に好ましくは１０以上であり、好ましくは１８以下、より好ましくは１４以下、さらに好ましくは１２以下である、前記[1]〜[6]いずれか一つの接着剤。
[8]ジオールが、好ましくは脂肪族ジオール、より好ましくは直鎖脂肪族ジオールである、前記[1]〜[7]いずれか一つの接着剤。
[9]ジオールが、エチレングリコール、1,2-プロパンジオール、1,3-プロパンジオール、1,2-ブタンジオール、1,3-ブタンジオール、1,4-ブタンジオール、1,2-ペンタンジオール、1,3-ペンタンジオール、1,4-ペンタンジオール、1,5-ペンタンジオール、1,2-ヘキサンジオール、1,3-ヘキサンジオール、1,4-ヘキサンジオール、1,5-ヘキサンジオール、1,6-ヘキサンジオール、1,8-オクタンジオール、1,9-ノナンジオール、1,10-デカンジオール、1,12-ドデカンジオール、1,13-トリデカンジオール、1,14-テトラデカンジオール、1,16-ヘキサデカンジオール、1,18-オクタデカンジオール、1,4-ブテンジオール、ネオペンチルグリコール、2,3-ブタンジオール、2,3-ペンタンジオール、2,4-ペンタンジオール、2,3-ヘキサンジオール、3,4-ヘキサンジオール、2,4-ヘキサンジオール及び2,5-ヘキサンジオールからなる群より選択される脂肪族ジオールの１種以上が好ましく、1,6-ヘキサンジオール、1,8-オクタンジオール、1,9-ノナンジオール、1,10-デカンジオール、1,12-ドデカンジオール、1,13-トリデカンジオール、1,14-テトラデカンジオール、1,16-ヘキサデカンジオール及び1,18-オクタデカンジオールからなる群より選択される１種以上がより好ましく、1,8-オクタンジオール、1,9-ノナンジオール、1,10-デカンジオール及び1,12-ドデカンジオールからなる群より選択される１種以上が更に好ましく、1,10-デカンジオール及び／又は1,12-ドデカンジオールがより更に好ましい、前記[1]〜[8]いずれか一つの接着剤。
【０１１８】
[10]ジオール成分中の脂肪族ジオールの含有量が、好ましくは４０モル％以上、より好ましくは６０モル％以上、さらに好ましくは８０モル％以上、より更に好ましくは９０モル％以上、より更に好ましくは９５モル％以上であり、より更に好ましくは９９モル％以上であり、より更に好ましくは実質的に１００モル％である、前記[1]〜[9]いずれか一つの接着剤。
[11]ジアミンの炭素数が、好ましくは２以上、より好ましくは４以上、更に好ましくは８以上、より更に好ましくは１０以上であり、好ましくは１８以下、より好ましくは１４以下、さらに好ましくは１２以下である、前記[1]〜[10]いずれか一つの接着剤。
【０１１９】
[12]ジアミンが、好ましくは脂肪族ジアミンであり、より好ましくは直鎖脂肪族ジアミンである、前記[1]〜[11]いずれか一つの接着剤。
[13]ジアミンが、エチレンジアミン、1,2-プロパンジアミン1,3-プロパンジアミン、1,2-ブタンジアミン、1,3-ブタンジアミン、1,4-ブタンジアミン、1,2-ペンタンジアミン、1,3-ペンタンジアミン、1,4-ペンタンジアミン、1,5-ペンタンジアミン、1,6-ヘキサンジアミン、1,8-オクタンジアミン、1,10-デカンジアミン、1,12-ドデカンジアミン、1,13-トリデカンジアミン、1,14-テトラデカンジアミン、1,16-ヘキサデカンジアミン、及び1,18-オクタデカンジアミンからなる群より選択される１種以上が好ましく、1,6-ヘキサンジアミン、1,8-オクタンジアミン、1,10-デカンジアミン、1,12-ドデカンジアミン、1,13-トリデカンジアミン、1,14-テトラデカンジアミン、1,16-ヘキサデカンジアミン及び1,18-オクタデカンジアミンからなる群より選択される１種以上がより好ましく、1,8-オクタンジアミン、1,10-デカンジアミン及び1,12-ドデカンジアミンからなる群より選択される１種以上が更に好ましく、1,10-デカンジアミン及び／又は1,12-ドデカンジアミンがより更に好ましい、前記[1]〜[12]いずれか一つの接着剤。
[14]ジアミン成分中の脂肪族ジアミンの含有量が、好ましくは４０モル％以上、より好ましくは６０モル％以上、さらに好ましくは８０モル％以上、より更に好ましくは９０モル％以上、より更に好ましくは９５モル％以上であり、より更に好ましくは９９モル％以上、より更に好ましくは実質的に１００モル％である、前記[1]〜[13]いずれか一つの接着剤。
【０１２０】
[15]樹脂の原料として、ヒドロキシカルボン酸化合物の１種以上を、ジカルボン酸成分１００モル％に対して、好ましくは１００モル％以下、より好ましくは５０モル％以下、更に好ましくは２０モル％以下、より好ましくは１０モル％以下、更に好ましくは０モル％である、前記[1]〜[14]いずれか一つの接着剤。
[16]樹脂が、下記一般式（１）又は（２）：
【０１２１】
【化３】
2015120839.tif 000004
【０１２２】
（式中、Ａは置換されていてもよい２価の脂肪族炭化水素基を示す。）で表される構成単位を含む樹脂である、前記[1]〜[15]いずれか一つの接着剤。
[17]Ａが、好ましくは炭素数２以上、より好ましくは４以上、更に好ましくは８以上、より更に好ましくは１０以上であり、好ましくは１８以下、より好ましくは１４以下、さらに好ましくは１２以下の、置換基を有していても良い２価の脂肪族炭化水素基が好ましく、アルキレン基がより好ましく、直鎖のアルキレン基が更に好ましい、前記[16]の接着剤。
[18]樹脂が、ジカルボン酸成分並びにジオール及び／又はジアミンを含有する混合物を加熱することによって、ジカルボン酸成分とジオール及び／又はジアミンとの縮合反応を生じさせて製造されるものである、前記[1]〜[17]いずれか一つの接着剤。
[19]ジカルボン酸成分１モルに対して、ジオール及びジアミンの合計量が、好ましくは１モル以上、より好ましくは１．２モル以上、さらに好ましくは１．５モル以上であり、好ましくは１０モル以下、より好ましくは８モル以下、さらに好ましくは５モル以下である、前記[1]〜[18]いずれか一つの接着剤。
[20]縮合反応時の加熱温度が、好ましくは１５０℃以上、より好ましくは１８０℃以上、さらに好ましくは２００℃以上、さらに好ましくは２２０℃以上であり、好ましくは２７０℃以下、より好ましくは２５０℃以下である、前記[1]〜[19]いずれか一つの接着剤。
【０１２３】
[21]錫化合物及びチタン化合物からなる群より選択されるエステル化触媒の１種以上を用いて縮合反応を行い、該触媒の存在量が、ジオール及びジアミンとジカルボン酸成分との総量１００質量部に対して、好ましくは０．０００１質量部以上、より好ましくは０．００１質量部以上、更に好ましくは０．０１質量部以上であり、好ましくは２．０質量部以下、より好ましくは１．５質量部以下、さらに好ましくは１．０質量部以下、より好ましくは０．１質量部以下である、前記[1]〜[20]いずれか一つの接着剤。
[22]樹脂の数平均分子量が、好ましくは５０００以上、より好ましくは８０００以上、さらに好ましくは１万以上、さらに好ましくは１．５万以上であり、好ましくは１５万以下、より好ましくは１０万以下、さらに好ましくは８万以下、さらに好ましくは６万以下、さらに好ましくは５万以下である、前記[1]〜[21]いずれか一つの接着剤。
[23]樹脂のガラス転移点が、好ましくは−５０℃以上、より好ましくは−３０℃以上であり、好ましくは４０℃以下、より好ましくは２０℃以下、さらに好ましくは１０℃以下、さらに好ましくは０℃以下、さらに好ましくは−５℃以下である、前記[1]〜[22]いずれか一つの接着剤。
[24]樹脂の融点が、好ましくは５０℃以上、より好ましくは６０℃以上、さらに好ましくは７０℃以上であり、好ましくは２００℃以下、より好ましくは１８０℃以下、さらに好ましくは１５０℃以下、さらに好ましくは１２０℃以下である、前記[1]〜[23]いずれか一つの接着剤。
【０１２４】
[25]樹脂のメルトフローレートが、好ましくは０．１ｇ／ｍｉｎ以上、より好ましくは１ｇ／ｍｉｎ以上、さらに好ましくは５ｇ／ｍｉｎ以上、さらに好ましくは１０ｇ／ｍｉｎ以上、さらに好ましくは１５ｇ／ｍｉｎ以上、さらに好ましくは１８ｇ／ｍｉｎ以上であって、好ましくは８０ｇ／ｍｉｎ以下、より好ましくは６０ｇ／ｍｉｎ以下、さらに好ましくは５０ｇ／ｍｉｎ以下である、前記[1]〜[24]いずれか一つの接着剤。
[26]接着剤が、さらに可塑剤を含む、前記[1]〜[25]いずれか一つの接着剤。
[27]接着剤中の可塑剤の含有量が、好ましくは１０質量％以上、より好ましくは２０質量％以上、更に好ましくは３０質量％以上であり、好ましくは７０質量％以下、より好ましくは６０質量％以下、更に好ましくは５０質量％以下である、前記[26]の接着剤。
[28]接着剤中の可塑剤の量が、樹脂１００質量部に対して、好ましくは２０質量部以上、好ましくは３０質量部以上、より好ましくは５０質量部以上であり、好ましくは２００質量部以下、より好ましくは１８０質量部以下、さらに好ましくは１５０質量部以下、さらに好ましくは１２０質量部以下、さらに好ましくは１００質量部以下、さらに好ましくは８０質量部以下である、前記[26]又は[27]の接着剤。
【０１２５】
[29]可塑剤が、ポリエステル系可塑剤、多価アルコールエステル系可塑剤、多価カルボン酸エステル系可塑剤及びリン酸エステル系可塑剤からなる群より選ばれる１種以上が好ましい、前記[26]〜[28]いずれか一つの接着剤。
[30]可塑剤が、（ポリ）オキシアルキレン基又は炭素数２〜６（好ましくは２〜４）のアルキレン基を有するエステル化合物が好ましく、（ポリ）オキシアルキレン基又は炭素数２〜６（好ましくは２〜４）のアルキレン基を有するポリエステル系可塑剤、（ポリ）オキシアルキレン基又は炭素数２〜６（好ましくは２〜４）のアルキレン基を有する多価アルコールエステル系可塑剤、（ポリ）オキシアルキレン基又は炭素数２〜６（好ましくは２〜４）のアルキレン基を有する多価カルボン酸エステル系可塑剤、及び（ポリ）オキシアルキレン基又は炭素数２〜６（好ましくは２〜４）のアルキレン基を有するリン酸エステル系可塑剤からなる群より選ばれる１種以上が更に好ましい、前記[26]〜[29]いずれか一つの接着剤。
【０１２６】
[31]可塑剤としてのエステル化合物が、好ましくは、下記エステル化合物（Ａ）、下記エステル化合物（Ｂ）及び下記エステル化合物（Ｃ）からなる群より選ばれる１種又は２種以上である、前記[26]〜[30]いずれか一つの接着剤。
化合物（Ａ）：分子中に２個以上のエステル基を有するエステル化合物であって、該エステル化合物を構成するアルコール成分の少なくとも１種が水酸基１個当たり炭素数２〜３のアルキレンオキサイドを平均０．５〜５モル付加したアルコールであるエステル化合物
化合物（Ｂ）：式(I)
Ｒ1Ｏ−ＣＯ−Ｒ2−ＣＯ−〔（ＯＲ3）mＯ−ＣＯ−Ｒ2−ＣＯ−〕nＯＲ1      (I)
（式中、Ｒ1は炭素数が１〜４のアルキル基、Ｒ2は炭素数が２〜４のアルキレン基、Ｒ3は炭素数が２〜６のアルキレン基であり、ｍは１〜６の数、ｎは１〜１２の数を示す。全てのＲ1は同一でも異なっていてもよく、全てのＲ2は同一でも異なっていてもよく、全てのＲ3は同一でも異なっていてもよい。）で示されるエステル化合物
化合物（Ｃ）：式(II)
【０１２７】
【化４】
2015120839.tif 000005
【０１２８】
（式中、Ｒ4、Ｒ5及びＲ6はそれぞれ独立して炭素数１〜４のアルキル基を示し、Ａ1、Ａ2及びＡ3はそれぞれ独立して炭素数２又は３のアルキレン基を示し、ｘ、ｙ及びｚはそれぞれ独立してオキシアルキレン基の平均付加モル数を示す正の数であって、ｘ＋ｙ＋ｚが３を超え１２以下を満足する数である。）で示されるエステル化合物
[32]エステル化合物（Ａ）が、好ましくは分子中に２個以上のエステル基を有する多価アルコールエステル又は多価カルボン酸エーテルエステルであって、該エステル化合物を構成するアルコール成分の少なくとも１種が水酸基１個当たり炭素数２〜３のアルキレンオキサイドを平均０．５〜５モル付加したアルコールであるエステル化合物であり、より好ましくは、酢酸とグリセリンのエチレンオキサイド平均３〜６モル付加物（水酸基１個あたりエチレンオキサイドを１〜２モル付加）とのエステル、酢酸とエチレンオキサイドの平均付加モル数が４〜６のポリエチレングリコールとのエステル、コハク酸とエチレンオキサイドの平均付加モル数が２〜３のポリエチレングリコールモノメチルエーテル（水酸基１個あたりエチレンオキサイドを２〜３モル付加）とのエステル、アジピン酸とジエチレングリコールモノメチルエーテルとのエステル、及び１，３，６−ヘキサントリカルボン酸とジエチレングリコールモノメチルエーテルとのエステルからなる群より選択されるエステルの１種以上である、前記[26]〜[31]いずれか一つの接着剤。
【０１２９】
[33]エステル化合物（Ｂ）が、好ましくは式(I)中のＲ1が全てメチル基、Ｒ2がエチレン基又は１，４−ブチレン基、Ｒ3がエチレン基又は１，３−プロピレン基であって、ｍが１〜４の数、ｎが１〜６の数である化合物、より好ましくは式（Ｉ）中のＲ1が全てメチル基、Ｒ2がエチレン基又は１，４−ブチレン基、Ｒ3がエチレン基又は１，３−プロピレン基であって、ｍが１〜３の数、ｎが１〜５の数である化合物である、前記[26]〜[32]いずれか一つの接着剤。
[34]エステル化合物（Ｃ）が、好ましくは式(II)中のＲ4、Ｒ5、Ｒ6がそれぞれ独立して、メチル基、エチル基、プロピル基、イソプロピル基、ブチル基及びイソブチル基からなる群より選択される１種以上であり、Ａ1、Ａ2、Ａ3がそれぞれ独立して、エチレン基、ｎ−プロピレン基及びイソプロピレン基からなる群より選択される１種以上であって、隣接する酸素原子とオキシアルキレン基を形成し、ｘ、ｙ、ｚがそれぞれ独立して正の数であって、かつ、ｘ＋ｙ＋ｚが３を超え、好ましくは４を超え、より好ましくは６以上であって、１２以下、好ましくは１２未満、より好ましくは９以下を満足する数である、前記[26]〜[33]いずれか一つの接着剤。
[35]エステル化合物（Ｃ）が、トリス（エトキシエトキシエチル）ホスフェート、トリス（メトキシエトキシエチル）ホスフェート、トリス（プロポキシエトキシエチル）ホスフェート、トリス（ブトキシエトキシエチル）ホスフェート、トリス（メトキシエトキシエトキシエチル）ホスフェート、トリス（エトキシエトキシエトキシエチル）ホスフェート、トリス（プロポキシエトキシエトキシエチル）ホスフェート、ビス（エトキシエトキシエチル）メトキシエトキシエトキシエチルホスフェート、ビス（メトキシエトキシエトキシエチル）エトキシエトキシエチルホスフェート、ビス（エトキシエトキシエチル）｛ブトキシエトキシエチル｝ホスフェート、及び炭素数１〜４のアルコールのポリオキシエチレン付加物又はポリオキシプロピレン付加物の混合物を式(II)を満たすようにリン酸トリエステル化した非対称ポリエーテル型リン酸エステルからなる群より選択される１種以上である、前記[26]〜[34]いずれか一つの接着剤。
【０１３０】
[36]可塑剤における、好ましくはポリエステル系可塑剤、多価アルコールエステル系可塑剤、多価カルボン酸エステル系可塑剤及びリン酸エステル系可塑剤からなる群より選ばれる１種又は２種以上の含有量、あるいは、（ポリ）オキシアルキレン基又は炭素数２〜６のアルキレン基を有するエステル化合物の含有量、より好ましくは（ポリ）オキシアルキレン基又は炭素数２〜６のアルキレン基を有する、ポリエステル系可塑剤、多価アルコールエステル系可塑剤、多価カルボン酸エステル系可塑剤及びリン酸エステル系可塑剤からなる群より選ばれる１種又は２種以上の含有量、更に好ましくは前記化合物群（Ａ）〜（Ｃ）からなる群より選ばれる１種又は２種以上の化合物の含有量が、好ましくは５０質量％以上、より好ましくは８０質量％以上、更に好ましくは９０質量％以上、更に好ましくは実質的に１００質量％である、前記[26]〜[35]いずれか一つの接着剤。
[37]接着剤中の樹脂の含有量が、好ましくは３０質量％以上、より好ましくは４０質量％以上、更に好ましくは５０質量％以上であり、好ましくは９０質量％以下、より好ましくは８０質量％以下、更に好ましくは７０質量％以下である、前記[1]〜[36]いずれか一つの接着剤。
[38]フラン環を有するジカルボン酸化合物を含むジカルボン酸成分とジオール及び／又はジアミンとを縮合して得られる、該ジカルボン酸成分中のフラン環を有するジカルボン酸化合物の量が９０モル％を超え、好ましくは９３モル％以上、より好ましくは９５モル％以上、更に好ましくは９８モル％以上、よりさらに好ましくは９９モル％以上、よりさらに好ましくは実質的に１００％である樹脂であって、該樹脂の融点が好ましくは５０℃以上、より好ましくは６０℃以上、さらに好ましくは７０℃以上であり、好ましくは２００℃以下、より好ましくは１８０℃以下、さらに好ましくは１５０℃以下、さらに好ましくは１２０℃以下である、接着剤用樹脂。
【０１３１】
[39]木質材料用に好適に適用できる、前記[38]の接着剤用樹脂。
[40]前記[1]〜[37]いずれか一つの接着剤と木質材料の粉砕物とを、好ましくは前記接着剤中の樹脂の融点以上の温度であり、また、好ましくは５０℃以上、より好ましくは７０℃以上、更に好ましくは１００℃以上であり、より更に好ましくは１３０℃以上であり、好ましくは２４０℃以下、より好ましくは２２０℃以下、更に好ましくは２００℃以下、より更に好ましくは１９０℃以下で、押出し成型して得られる、ペット用排泄物処理材。
[41]木質材料が、好ましくは、木本の粉砕物（木質又は樹皮の粉砕物）、種子油残査、穀物外皮粉砕物及び草本粉砕物からなる群より選択される１種以上であり、より好ましくは、スギ科、マツ科及びヒノキ科からなる群より選択される１種以上の木質又は樹皮の粉砕物である、前記[40]のペット用排泄物処理材。
[42]粉砕物の大きさが好ましくは０．０１ｍｍ以上、より好ましくは０．０２ｍｍ以上、さらに好ましくは０．０５ｍｍ以上であり、好ましくは１ｃｍ以下、より好ましくは５ｍｍ以下、さらに好ましくは２ｍｍ以下である、前記[40]又は[41]のペット用排泄物処理材。
[43]木質材料の粉砕物の含有量が、好ましくは７０質量％以上、より好ましくは７５質量％以上、さらに好ましくは８０質量％以上、さらに好ましくは８５質量％以上であり、好ましくは９９質量％以下、より好ましくは９５質量％以下である、前記[40]〜[42]いずれか一つのペット用排泄物処理材。
【０１３２】
[44]接着剤の含有量が、好ましくは１質量％以上、より好ましくは５質量％以上であり、好ましくは３０質量％以下、より好ましくは２５質量％以下、さらに好ましくは２０質量％以下、さらに好ましくは１５質量％以下である、前記[40]〜[43]いずれか一つのペット用排泄物処理材。
[45]好ましくは円柱状に成型された成型物であって、成型物の直径が、好ましくは１ｍｍ以上、より好ましくは２ｍｍ以上、さらに好ましくは３ｍｍ以上、さらに好ましくは４ｍｍ以上であり、好ましくは７ｍｍ以下、より好ましくは６ｍｍ以下、さらに好ましくは５ｍｍ以下であって、成型物の長さが、好ましくは３ｍｍ以上、より好ましくは５ｍｍ以上、さらに好ましくは６ｍｍ以上、さらに好ましくは７ｍｍ以上であり、好ましくは３０ｍｍ以下、より好ましくは２５ｍｍ以下、さらに好ましくは２０ｍｍ以下、さらに好ましくは１５ｍｍ以下である、前記[40]〜[44]いずれか一つのペット用排泄物処理材。
【０１３３】
[46]前記[1]〜[37]いずれか一つの接着剤と木質材料の粉砕物を、圧縮押出成型機を用いて加圧成型して製造される、前記[40]〜[45]いずれか一つのペット用排泄物処理材。
[47]フラン環を有するジカルボン酸化合物を含むジカルボン酸成分とジオール及び／又はジアミンとを縮合して得られる、該ジカルボン酸成分中のフラン環を有するジカルボン酸化合物の量が９０モル％を超え、好ましくは９３モル％以上、より好ましくは９５モル％以上、更に好ましくは９８モル％以上、よりさらに好ましくは９９モル％以上、よりさらに好ましくは実質的に１００％である樹脂であって、該樹脂の融点が好ましくは５０℃以上、より好ましくは６０℃以上、さらに好ましくは７０℃以上であり、好ましくは２００℃以下、より好ましくは１８０℃以下、さらに好ましくは１５０℃以下、さらに好ましくは１２０℃以下である樹脂を用いて、接着する接着方法。
[48]木質材料の粉砕物、不織布、織布、樹脂フィルム、編み物等を接着する、前記[47]の接着方法。
【実施例】
【０１３４】
以下、本発明を実施例に基づいて説明するが、本発明は実施例により何ら限定されるものではない。なお、「部」とは質量部を意味する。
【０１３５】
製造例１
撹拌羽、窒素導入口及び冷却管を備えた２Ｌの反応容器に、２，５−フランジカルボン酸３００g（１．９２ｍｏｌ）、１，４−ブタンジオール５２０ｇ（５．７７ｍｏｌ）及びオクチル酸スズ０．３ｇ（０．０００７４ｍｏｌ）を測りとって投入した。撹拌を開始し５００ｍＬ／分で窒素を導入しながら、１８０℃に加熱した。この温度を維持しつつ、縮合反応に伴って生成する留分を３時間かけて回収した。次いで、さらに加熱して反応容器内を２３０℃まで昇温すると共に、徐々に１Ｐａまで減圧し、留分を回収した。２３０℃に到達後にこの温度を維持し、６時間減圧留去（圧力５０Ｐａ）を続けて重合させることで、反応容器内に樹脂を得た。
【０１３６】
製造例２
製造例１の１，４−ブタンジオール５２０ｇを１，８−オクタンジオール８４４ｇ（５．７７ｍｏｌ）に変更したこと以外は製造例１と同じ操作を行い、樹脂を得た。
【０１３７】
製造例３
製造例１の１，４−ブタンジオール５２０ｇを１，１０−デカンジオール１００６ｇ（５．７７ｍｏｌ）に変更したこと以外は製造例１と同じ操作を行い、樹脂を得た。
【０１３８】
製造例４
製造例１の１，４−ブタンジオール５２０ｇを１，１２−ドデカンジオール１１６７ｇ（５．７７ｍｏｌ）に変更したこと以外は製造例１と同じ操作を行い、樹脂を得た。
【０１３９】
製造例５
製造例１の１，４−ブタンジオール５２０ｇを１，１２−ジアミノドデカン１１５６ｇ（５．７７ｍｏｌ）に変更したこと以外は製造例１と同じ操作を行い、樹脂を得た。
【０１４０】
製造例６
製造例１の１，４−ブタンジオール５２０ｇを５４６ｇ（６．０６ｍｏｌ）に変更したこと、及びセバシン酸２０．４ｇ（０．１０１ｍｏｌ）を２，５−フランジカルボン酸等と一緒に反応容器に加えたこと以外は製造例１と同じ操作を行い、樹脂を得た。なお、２，５−フランジカルボン酸とセバシン酸とのモル比（２，５−フランジカルボン酸／セバシン酸）は９５／５であった。
【０１４１】
製造例７
製造例１の１，４−ブタンジオール５２０ｇを６１１ｇ（６．７８ｍｏｌ）に変更したこと、及びセバシン酸６８．５ｇ（０．３３９ｍｏｌ）を２，５−フランジカルボン酸等と一緒に反応容器に加えたこと以外は製造例１と同じ操作を行い、樹脂を得た。なお、２，５−フランジカルボン酸とセバシン酸とのモル比（２，５−フランジカルボン酸／セバシン酸）は８５／１５であった。
【０１４２】
分子量の測定
以下の条件で樹脂の分子量を測定した。
分析機器：東ソー（株）製、ＨＬＣ−８３２０ＧＰＣ
検出器：示差屈折検出器
溶離液：トリフルオロ酢酸ナトリウムの濃度が５ｍＭであるヘキサフルオロイソプロパノール溶液
流量：１．０ｍｌ／ｍｉｎ
カラム温度：４０℃
分子量標準：ポリメタクリル酸メチル(PMMA)の標準を使用し、数平均分子量を求めて樹脂の分子量とした。
【０１４３】
融点及びガラス転移温度の測定
以下の条件で樹脂の融点(Tm)とガラス転移温度(Tg)を測定した。
装置名：ティー・エイ・インスツルメント製示差走査熱量分析装置
パン：プラチナパン
試料質量：１０ｍｇ
昇温速度：１０℃／ｍｉｎ
【０１４４】
メルトフローレートの測定
ＪＩＳ  Ｋ７２１０に記載の方法に従って、以下の条件で樹脂のメルトフローレート(MFR)を測定した。
温度：１９０℃
荷重：２１．１８Ｎ荷重
【０１４５】
製造例１〜７で得られた樹脂の物性値を表１に示す。
【０１４６】
【表１】
2015120839.tif 000006
【０１４７】
可塑剤の製造例１（コハク酸とトリエチレングリコールモノメチルエーテルとのジエステル）
攪拌機、温度計、脱水管を備えた３Ｌフラスコに、無水コハク酸５００ｇ、トリエチレングリコールモノメチルエーテル２４６３ｇ、パラトルエンスルホン酸一水和物９．５ｇを仕込み、空間部に窒素（５００ｍＬ／分）を吹き込みながら、減圧下（４〜１０．７ｋＰａ）、１１０℃で１５時間反応させた。得られた反応液の酸価は１．６（ＫＯＨｍｇ／ｇ）であった。
【０１４８】
反応液に吸着剤キョーワード５００ＳＨ（協和化学工業社製）２７ｇを添加して８０℃、２．７ｋＰａで４５分間攪拌してろ過した後、液温１１５〜２００℃、圧力０．０３ｋＰａで５時間かけてトリエチレングリコールモノメチルエーテルを留去した。次いで、８０℃に冷却後、残液を減圧ろ過して、ろ液として、コハク酸とトリエチレングリコールモノメチルエーテルとのジエステルを得た。得られたジエステルを可塑剤１とする。
【０１４９】
可塑剤の製造例２（コハク酸ジメチル及びジエチレングリコールとのオリゴエステル）
４ツ口フラスコ（攪拌機、温度計、滴下漏斗、蒸留管、窒素吹き込み管付き）にジエチレングリコール９９９ｇ（９．４１モル）及び触媒として２８質量％ナトリウムメトキシド含有メタノール溶液２３．６ｇ（ナトリウムメトキシド０．１２２モル）を入れ、常圧（１０１．３ｋＰａ）、１２０℃で０．５時間攪拌しながらメタノールを留去した。その後、コハク酸ジメチル（和光純薬工業社製）４１２５ｇ（２８．２モル）を３時間かけて滴下し、常圧、１２０℃で、反応により生じるメタノールを留去した。次に、７５℃に冷却し、圧力を２時間かけて常圧から６．７ｋＰａまで徐々に下げてメタノールを留去した後、常圧にもどし、さらに、触媒として２８質量％ナトリウムメトキシド含有メタノール溶液４．４ｇ（ナトリウムメトキシド０．０２３モル）を添加して、１００℃で、圧力を２時間かけて常圧から２．９ｋＰａまで徐々に下げてメタノールを留出させた。
【０１５０】
その後、８０℃に冷却してキョーワード６００Ｓ（協和化学工業社製）４１ｇを添加し、圧力４．０ｋＰａ、８０℃で１時間攪拌した後、減圧ろ過を行った。ろ液を圧力０．３ｋＰａで、温度を４時間かけて７０℃から１９０℃に上げ、残存コハク酸ジメチルを留去し、常温黄色の液体を得た。なお、触媒の使用量は、ジカルボン酸エステル１００モルに対して０．５１モルであった。得られた液体の酸価は０．４８ｍｇＫＯＨ／ｇ、水酸基価は１．１ｍｇＫＯＨ／ｇ、分子量は４５０、末端アルキルエステル化率は９９．４％であった。得られたオリゴエステルを可塑剤２とする。
【０１５１】
可塑剤の製造例３（トリス（エトキシエトキシエチル）ホスフェート）
１リットル四つ口フラスコに、ジエチレングリコールモノエチルエーテル６００ｇ（４．４７モル）を加え、乾燥窒素ガスを毎分５０ｍＬの流量で吹き込みながら、減圧下（２０ｋＰａ）で攪拌した。次いで反応系内を室温（１５℃）に保ちながらオキシ塩化リン１１４ｇ（０．７４５モル）をゆっくりと滴下し、その後、４０〜６０℃で５時間熟成した。その後、１６質量％の水酸化ナトリウム水溶液１４９ｇを添加して中和し、過剰の未反応ジエチレングリコールモノエチルエーテルを７０〜１２０℃の温度条件で減圧留去し、さらに水蒸気と接触させて粗リン酸トリエステル３６７ｇを得た。
【０１５２】
さらに、この粗リン酸トリエステルに１６質量％の塩化ナトリウム水溶液３００ｇを加えて洗浄した。その後、分層した下層を除去し、残りの上層を７５℃の減圧下で脱水した後、さらにろ過で固形分を除去し、目的とするトリス（エトキシエトキシエチル）ホスフェート２６６ｇを得た（収率８０％）。得られたリン酸トリエステルを可塑剤３とする。
【０１５３】
〔可塑剤の酸価、水酸基価及びケン化価〕
酸価：滴定溶媒としてトルエン／エタノール＝２／１(体積比)を用いる他は、ＪＩＳ  Ｋ  ００７０の試験法に従って分析を行う。
水酸基価：アセチル化試薬として無水酢酸／ピリジン＝１／４(体積比)を用い、添加量を３ｍＬとする他は、ＪＩＳ  Ｋ  ００７０の試験法に従って分析を行う。
ケン化価：水浴の温度を９５℃に、加熱時間を１時間にする他は、ＪＩＳ  Ｋ  ００７０の試験法に従って分析を行う。
【０１５４】
〔可塑剤の分子量及び末端アルキルエステル化率〕
分子量：本明細書において可塑剤の分子量とは数平均分子量を意味し、可塑剤の酸価、水酸基価及びケン化価から次式により算出する。
平均分子量 M＝(M1＋M2−M3×2)×n＋M1−(M3−17.01)×2＋(M3−17.01)×p＋(M2−17.01)×q＋1.01×(2−p−q)
q＝水酸基価×M÷56110
2−p−q＝酸価×M÷56110
平均重合度 n＝ケン化価×M÷(2×56110)−1
【０１５５】
末端アルキルエステル化率：分子末端のアルキルエステル化率(末端アルキルエステル化率)は以下の式より算出することができ、分子末端のアルキルエステル化率は数値が大きいほうが、遊離のカルボキシル基や水酸基が少なく、分子末端が十分にアルキルエステル化されていることを示す。
末端アルキルエステル化率(％)＝(p÷2)×100
ただし、M1：二塩基酸エステルの分子量
M2：二価アルコールの分子量
M3：一価アルコールの分子量
ｐ：一分子中の末端アルキルエステル基の数
ｑ：一分子中の末端水酸基の数
尚、ジカルボン酸、一価アルコール、二価アルコールを複数種用いる場合、分子量は、数平均値の分子量を用いる。
【０１５６】
実施例１〜１２、比較例１〜５
製造例１〜７で得られた樹脂、可塑剤の製造例１〜３で得られた可塑剤、市販の樹脂及び市販の可塑剤を、表２に示す配合比で、２軸混練機を用いて２００℃にて混練を行い、接着剤としての樹脂・可塑剤混練物を得た。
市販の樹脂は、表２中ではＰＬＡ、ＰＢＳ及びＰＨＢＨで示されるものであり、市販の可塑剤は、表２中では可塑剤４で示されるものである。これらの市販品の詳細は次の通りである。
【０１５７】
ＰＬＡ（ポリ乳酸）：ネイチャーワークスＬＬＣ社製、Nature Works ４０３２Ｄ（融点：１６０℃）
ＰＢＳ（ポリブチレンサクシネート）：昭和電工（株）製、ビオノーレ1001（融点：１１０℃）
ＰＨＢＨ（3-ヒドロキシ酪酸とR-3-ヒドロキシヘキサン酸の共重合ポリエステル）：（株）カネカ、アオニレックス（融点：１４５℃）
可塑剤１：コハク酸とトリエチレングリコールモノメチルエーテルとのジエステル
可塑剤２：コハク酸ジメチル及びジエチレングリコールとのオリゴエステル
可塑剤３：トリス（エトキシエトキシエチル）ホスフェート
可塑剤４：アジピン酸とジエチレングリコールモノメチルエーテル／ベンジルアルコール＝１／１混合物（モル比）とのジエステル、大八化学工業社製、DAIFATTY-101（平均分子量３３８）
【０１５８】
排泄物処理材に使用する植物由来の素材として０．０５〜２ｍｍに粉砕した針葉樹の粉砕物を用いた。
【０１５９】
上記の接着剤と粉砕物から、実施例１〜１２及び比較例１〜５のペット用排泄物処理材を成型した。成型方法としては、押し込みロールが隣接するように設置されている高圧押出が可能な押出成型機を用い、当該押出成型機に針葉樹の粉砕物及び接着剤（質量比：針葉樹の粉砕物：接着剤＝９０：１０）を投入した後、１８０℃の温度（接着剤中の樹脂の融点以上の温度）にて圧縮押出成型造粒し、整粒を行った。得られたペット用排泄物処理材の形状は円柱状であり、その粒径は、直径が４ｍｍ、長さが１０ｍｍであった。
【０１６０】
得られたペット用排泄物処理材について、下記のような評価を行った。評価結果を表２に示す。
（１）熱融着性
上記の各実施例及び比較例のペット用排泄物処理材を２５℃の水中に１０秒間浸漬した後、取り出した。浸せき後のペット用排泄物処理材の外観の目視観察から、接着剤の熱融着性を評価した。
【０１６１】
浸漬前と同じ形状である。・・・Ａ（優れている。）
形状が若干崩れている。・・・Ｂ（良好である。）
処理材の半分が崩れている。・・・Ｃ（普通である。）
処理材が崩壊し元の形状を留めていない。・・・Ｄ（劣っている。）
【０１６２】
（２）耐久性
上記の各実施例及び比較例のペット用排泄物処理材を４０℃、湿度７０％ＲＨで、３ヶ月保存した。次いで、上記の熱融着性と同じ方法、同じ評価基準で各処理材を評価した。
【０１６３】
【表２】
2015120839.tif 000007
【０１６４】
〔考察〕
実施例１〜４の比較から、炭素数が１０〜１２の脂肪族ジオールを用いることで、得られた接着剤の熱融着性と耐久性がより優れたものになることが分かった。実施例４と５との比較から、脂肪族ジオールを用いた場合の方が、脂肪族ジアミンを用いた場合より、得られた接着剤の熱融着性と耐久性に、より優れることが分かった。実施例１及び６と比較例５との比較から、ジカルボン酸成分中の脂肪族ジカルボン酸が１５モル％以上では耐久性に劣ることが分かった。
【０１６５】
実施例４、７〜９の比較から、接着剤中に可塑剤が特定量含まれる方が、接着剤の熱融着性及び耐久性が向上することが分かった。実施例７と実施例４、１０〜１２との比較から、所定の構造を有する可塑剤が、接着剤の熱融着性及び耐久性を向上させることが分かった。実施例８、比較例２〜４から、樹脂中のジカルボン酸成分がフラン環を有するジカルボン酸を含まない場合、接着剤の熱融着性及び耐久性に劣ることが示唆された。
【産業上の利用可能性】
【０１６６】
本発明の接着剤は、例えばペット用排泄物処理剤等の耐加水分解性が要求される物品用の接着剤として好適に用いられる。